(57)【要約】本発明は、アミン系ポリマーを含有するポリウレタンフォームを提供する。また、本発明は、ポリオールと、アミン系ポリマーと、を含有するポリウレタン製造用ポリオール組成物。前記アミン系ポリマーは、ポリビニルアミン、ポリビニルアルキルアミン、ポリアルキレンイミン、ポリアニリン及びこれらの塩からなる群より選ばれる少なくとも１種であることが好ましい。【特許請求の範囲】
【請求項１】
繰り返し単位中にアミノ基を有するアミン系ポリマーを含有するポリウレタンフォーム。
【請求項２】
前記アミン系ポリマーが、ポリビニルアミン、ポリビニルアルキルアミン、ポリアルキレンイミン、ポリアニリン及びこれらの塩からなる群より選ばれる少なくとも１種である請求項１に記載のポリウレタンフォーム。
【請求項３】
前記アミン系ポリマーが、ポリエチレンイミンである、請求項２に記載のポリウレタンフォーム。
【請求項４】
シート用パッドである請求項１〜３のいずれかに記載のポリウレタンフォーム。
【請求項５】
ポリオールと、繰り返し単位中にアミノ基を有するアミン系ポリマーと、を含有するポリウレタン製造用ポリオール組成物。
【請求項６】
前記アミン系ポリマーを、前記ポリオール１００質量部に対して、０．０１〜５．０質量部含有する請求項５に記載のポリウレタン製造用ポリオール組成物。
【請求項７】
前記アミン系ポリマーが、ポリビニルアミン、ポリビニルアルキルアミン、ポリアルキレンイミン、ポリアニリン及びこれらの塩からなる群より選ばれる少なくとも１種である請求項６に記載のポリウレタン製造用ポリオール組成物。
【請求項８】
前記アミン系ポリマーが、ポリエチレンイミンである、請求項７に記載のポリウレタン製造用ポリオール組成物。
【発明の詳細な説明】
【技術分野】
【０００１】
本発明は、ポリウレタンフォーム、及びポリウレタン製造用ポリオール組成物に関する。本願は、２０１６年３月２５日に日本に出願された特願２０１６−６２３１２号に基づき優先権を主張し、その内容をここに援用する。
【背景技術】
【０００２】
近年、ホルムアルデヒド等のアルデヒド類（揮発性有機化合物（ＶＯＣ））はシックハウス症候群等の原因になることから住宅分野においてこれらの化合物を極力拡散しないように求められている。このような状況は自動車等の車両室内においても同様であり、ＶＯＣ対策が必要になってきている。【０００３】
例えば、車両座席シート用パッドにはクッション性の高い軟質ウレタンフォームが用いられているが、これらのウレタンフォーム成形後にポリウレタンフォーム用原料に含まれる、又はウレタン化反応時に発生するホルムアルデヒドやアセトアルデヒド等がパッドから拡散してしまうため、これらアルデヒド類の発生を低減することが求められている。【０００４】
アルデヒド類の発生低減のための技術としては、従来、ポリウレタンにヒドラジド化合物が添加されてなる消臭性樹脂組成物や（特許文献１参照）、ヒドラジン化合物をポリオール化合物に混合する方法（特許文献２参照）が知られている。
【先行技術文献】
【特許文献】
【０００５】
【特許文献１】日本国特開平１０−３６６８１号公報
【特許文献２】日本国特開２００６−１８２８２５号公報
【発明の概要】
【発明が解決しようとする課題】
【０００６】
しかしながら、近年、ますますアルデヒド類等のＶＯＣ低減の要求は高くなっており、さらなるアルデヒド類の低減が求められている。
本発明は、アルデヒド類低減の効果に優れるポリウレタンフォーム、及びそのようなポリウレタンフォームの製造に用いられるポリオール組成物の提供を課題とする。
【課題を解決するための手段】
【０００７】
［１］  繰り返し単位中にアミノ基を有するアミン系ポリマーを含有するポリウレタンフォーム。
［２］  前記アミン系ポリマーが、ポリビニルアミン、ポリビニルアルキルアミン、ポリアルキレンイミン、ポリアニリン及びこれらの塩からなる群より選ばれる少なくとも１種である上記［１］に記載のポリウレタンフォーム。
［３］  前記アミン系ポリマーが、ポリエチレンイミンである、前記［２］に記載のポリウレタンフォーム。
なお、本発明で使用されるポリエチレンイミンとは、ポリエチレンイミン骨格を有するポリマーを意味し、その構造や一級ないし三級アミンの比率については特に制限はない。
［４］  シート用パッドである前記［１］〜［３］のいずれかに記載のポリウレタンフォーム。
［５］  ポリオールと、繰り返し単位中にアミノ基を有するアミン系ポリマーと、を含有するポリウレタン製造用ポリオール組成物。
［６］  前記アミン系ポリマーを、前記ポリオール１００質量部に対して、０．０１〜５．０質量部含有する前記［５］に記載のポリウレタン製造用ポリオール組成物。
［７］  前記アミン系ポリマーが、ポリビニルアミン、ポリビニルアルキルアミン、ポリアルキレンイミン、ポリアニリン及びこれらの塩からなる群より選ばれる少なくとも１種である前記［６］に記載のポリウレタン製造用ポリオール組成物。
［８］  前記アミン系ポリマーが、ポリエチレンイミンである、前記［７］に記載のポリウレタン製造用ポリオール組成物。
【発明の効果】
【０００８】
本発明のポリウレタンフォームは、アミン系ポリマーが効果的にアルデヒド類の発生を抑制するため、これをシート用パッドなどとして用いた際にアルデヒド発生を大幅に低減することが可能となる。
【発明を実施するための形態】
【０００９】
以下、本発明の好適な実施の形態を説明するが、本発明はかかる実施形態に限定されない。
≪ポリウレタンフォーム≫
本発明のポリウレタンフォームは、繰り返し単位中にアミノ基を有するアミン系ポリマーを含有する。
本発明のポリウレタンフォームの形態については特に制限はないが、軟質ポリウレタンフォーム又は半硬質ポリウレタンフォームが好ましく、軟質ポリウレタンフォームが特に好ましい。以下、軟質ポリウレタンフォームについて説明する。
軟質ポリウレタンフォームは、ポリオール、アミン系ポリマー、発泡剤、及び触媒を含有するポリオール組成物とポリイソシアネートを発泡成形して得られる。その発泡成形の方法としては、例えば、ワンショット法、プレポリマー法、メカニカルフロス法などを採用できる。
上記ポリウレタンフォームの発泡成形方法としては、ポリオール組成物とポリイソシアネートの混合物を走行コンベアベルトに吐出し、コンベアベルト上で移動しながら発泡を行い連続したポリウレタンフォームスラブを得るスラブ方式のものや、金型内に前記混合物を吐出し、金型内で発泡を行うモールド方式、機械的な攪拌により気泡を混入するメカニカルフロス方式のいずれもでもよい。
【００１０】
＜ポリオール組成物＞
（ポリオール）
前記ポリオール組成物に含まれるポリオール成分は、成形性及びウレタンフォームの機械物性の観点から、平均官能基数が２〜８、水酸基価１４〜６０（ｍｇKOH／ｇ）、オキシエチレン単位の含有量が０〜３０重量％であるポリエーテルポリオール（以下、「ポリエーテルポリオールA」と称する。）を含有する。
【００１１】
ポリエーテルポリオールAの平均官能基数は２〜８であり、成形性及びウレタンフォームの機械物性の観点から、２〜６が好ましく、さらに好ましくは２〜５である。
【００１２】
ポリエーテルポリオールAの水酸基価は、硬化性及びウレタンフォームの機械物性の観点から、１４〜６０（ｍｇＫＯＨ／ｇ）であり、１７〜５０（ｍｇＫＯＨ／ｇ）が好ましく、さらに好ましくは２０〜４５（ｍｇＫＯＨ／ｇ）である。
本発明における水酸基価は、日本工業規格ＪＩＳ  Ｋ１５５７−１に規定の方法で測定される。
【００１３】
ポリエーテルポリオールAのオキシエチレン単位の含有量は、成形性及びウレタンフォームの機械物性の観点から、０〜３０重量％であり、５〜２５重量％が好ましく、さらに好ましくは５〜２０重量％である。
【００１４】
前記ポリエーテル組成物に含まれるポリエーテルポリオールは１種類であってもよいし、２種類以上であってもよい。
【００１５】
ポリエーテルポリオールAとしては、少なくとも２個（好ましくは２〜８個）の活性水素を含有する化合物（多価アルコール、多価フェノール、アミン、ポリカルボン酸及びリン酸等）に、アルキレンオキサイド（以下、ＡＯと略記）が付加された構造の化合物等が挙げられる。これらは通常のポリウレタンフォーム製造に用いられるものであれば如何なるものでもよいが、これらの中で、硬化性及びウレタンフォームの機械物性の観点から、多価アルコールが好ましい。
【００１６】
活性水素含有化合物に付加させるＡＯは、炭素数３以上の１，２−ＡＯ及びエチレンオキサイド（以下、ＥＯと略記）からなるＡＯが好ましく、炭素数３以上の１，２−ＡＯとしては、１，２−プロピレンオキサイド（以下、ＰＯと略記）、１，２−ブチレンオキサイド及びスチレンオキサイド等が挙げられ、この中で生産性の観点からＰＯが好ましい。
ＡＯは、これら炭素数３以上の１，２−ＡＯ及びＥＯのみからなることが好ましいが、ＡＯ中１０重量％以下（さらに好ましくは５重量％以下）の範囲で他のＡＯが併用された付加物であってもよい。他のＡＯとしては、炭素数４〜８のものが好ましく、１，３−、１，４−及び２，３−ブチレンオキサイド等が挙げられ、２種以上用いてもよい。
【００１７】
ＡＯの付加方法としては、ブロック付加又はランダム付加のいずれでもよいが、少なくともポリオールの活性水素末端がブロック付加であることが好ましい。
【００１８】
本発明において、ポリオール成分中には、ポリオール以外に、他のポリオールあるいは活性水素成分を含有してもよく、上記以外のポリエーテルポリオール、ポリエステルポリオール、多価アルコール、上記以外のポリオール及びモノオール、及びこれらのポリオールの中でビニルモノマーを重合させて得られる重合体ポリオール、アミン並びにこれらの混合物等が挙げられる。これらは通常のポリウレタンフォーム製造に用いられるものであれば如何なるものでもよい。
【００１９】
また、前記ポリオール組成物は、さらに軟質ポリウレタンフォームの気泡を連通化させる連通化剤として機能するポリオールを含んでいてもよい。これらは通常のポリウレタンフォーム製造に用いられるものであれば如何なるものでもよい。
【００２０】
（アミン系ポリマー）
本発明においてアミン系ポリマーは、アルデヒド捕捉剤として機能する。
【００２１】
前記アミン系ポリマーは、ポリビニルアミン、ポリビニルアルキルアミン（ポリアリルアミン等）、ポリアルキレンイミン、ポリアニリン及びこれらの塩からなる群より選ばれる少なくとも１種であることが好ましく、アルデヒド類発生低減の効果の観点からポリエチレンイミンであることが特に好ましい。
【００２２】
本発明に適用されるポリエチレンイミンは、完全な線状高分子ではなく、分子骨格中に、１級アミノ基と、２級アミノ基と、３級アミノ基とを含む分岐構造を有し、かつ、第一級アミノ基が全体のアミノ基に対し２０モル％以上を占めるポリエチレンイミンをいう。これらの特性が上記の範囲内にあることで、アルデヒド類発生低減の効果を向上させることができる。
撹拌性の観点から、ポリエチレンイミンの粘度は４００００（mPa・ｓ-２５℃）以下が好ましく、２００００以下であることがより好ましく、１５０００以下であることが更に好ましい。
【００２３】
アミン系ポリマーは、繰り返し単位中に１級アミン及び２級アミンからなる群から選択される少なくとも１種を有するポリマーであることが好ましく、１級アミン及び２級アミンの両方を有することがより好ましい。また、アミン系ポリマーは３級アミンを含んでいても良い。アミン系ポリマー中の、１級アミン：２級アミン：３級アミンの比率（モル比）は、２０〜６０：２０〜６０：１０〜５０であることが好ましい。
【００２４】
前記アミン系ポリマーの量は、前記ポリオール１００質量部に対して、０．０１〜５．０質量部であることが好ましく、０．０１〜３．０質量部であることがより好ましく、０．０１〜１．０質量部であることがさらに好ましい。アミン系ポリマーの量が少なすぎると、アルデヒド類発生低減の効果が得られず、また多すぎると、ウレタン化反応への影響が過大になり、所望の特性を有するポリウレタンフォームを得ることが困難になる場合がある。
なお、アミン系ポリマーは通常、後述するポリウレタン製造用ポリオール組成物に含有させて使用される。
【００２５】
（発泡剤）
前記ポリオール組成物に含まれる発泡剤としては、水を用いることが好ましい。水はポリイソシアネートと反応して炭酸ガスを発生するため、発泡剤として機能する。
前記ポリオール組成物中の水の含有量としては、ポリオール１００質量部に対して、１〜７質量部であることが好ましく、２〜５質量部であることがより好ましい。上記範囲であると、所望の物性を有する軟質ポリウレタンフォームが容易に得られる。また、得られた軟質ポリウレタンフォームの熱圧縮残留歪み特性が劣化することを防止できる。
【００２６】
（触媒）
前記ポリオール組成物に含まれる触媒としては、ポリウレタンフォームの分野で使用される公知の触媒が挙げられる。公知の触媒としては、アミン系触媒、スズ触媒が挙げられる。
通常、公知の触媒は大きく分けて、樹脂化触媒と泡化触媒とに分類される。
樹脂化触媒は、前記ポリオールと前記ポリイソシアネートとの反応によるポリウレタンの合成を促進するものである。ゲル化触媒定数に対する泡化触媒定数の比（泡化触媒定数／ゲル化触媒定数）が１以下であるものが樹脂化触媒と呼ばれる。
泡化触媒は、樹脂化よりも前記ポリウレタンの発泡を促進するものである。ゲル化触媒定数に対する泡化触媒定数の比が１を超えるものが泡化触媒と呼ばれる。
ここで、ゲル化触媒定数は、ポリオール類とポリイソシアネート類との樹脂化反応の速度を決定する定数であり、その値が大きくなると発泡体の架橋密度が高くなる。具体的には、トリレンジイソシアネートとジエチレングリコールとのゲル化反応の反応定数が用いられる。一方、泡化触媒定数は、ポリイソシアネート類と水との泡化反応の速度を決定する定数であり、その値が大きくなると発泡体のセルの連通性が高められる。具体的には、トリレンジイソシアネートと水との泡化反応の反応定数が用いられる。
ゲル化触媒定数及び泡化触媒定数は公知方法により決定される。
本発明においては、樹脂化触媒と泡化触媒の両方を含む触媒を使用することが好ましい。このような触媒を使用することにより、軟質ポリウレタンフォームの機械的強度を向上させることができる。
【００２７】
樹脂化触媒としては、例えば、トリエチレンジアミン（ＴＥＤＡ）、トリエチレンジアミン、Ｎ,Ｎ,Ｎ′,Ｎ′−テトラメチルエチレンジアミン、Ｎ,Ｎ,Ｎ′,Ｎ′−テトラメチルプロピレンジアミン、Ｎ,Ｎ,Ｎ′,Ｎ″,Ｎ″−ペンタメチル−（３−アミノプロピル）エチレンジアミン、Ｎ,Ｎ,Ｎ′,Ｎ″,Ｎ″−ペンタメチルジプロピレントリアミン、Ｎ,Ｎ,Ｎ′,Ｎ′−テトラメチルグアニジン、１３５−トリス（Ｎ,Ｎ−ジメチルアミノプロピル）  ヘキサヒドロ−Ｓ−トリアジン等の第３級アミン；１−メチルイミダゾール、１,２−ジメチルイミダゾール、１−イソブチル−２−メチルイミダゾール等のイミダゾール類；Ｎ,Ｎ,Ｎ′,Ｎ′−テトラメチルヘキサメチレンジアミン、Ｎ−メチル−Ｎ′−（２−ジメチルアミノエチル）ピペラジン、Ｎ,Ｎ′−ジメチルピペラジン、Ｎ−メチルピペラジン、Ｎ−メチルモルホリン、Ｎ−エチルモルホリン；１，８−ジアザビシクロ［５．４．０］ウンデセン−７、１，１’−（３−（ジメチルアミノ）プロピル）イミノ）ビス（２−プロパノール）等が挙げられる。
【００２８】
泡化触媒としては、例えば、ビス（２−ジメチルアミノエチル）エーテル、Ｎ，Ｎ，Ｎ′，Ｎ″，Ｎ″−ペンタメチルジエチレントリアミン、Ｎ，Ｎ，Ｎ′，Ｎ″，Ｎ''' ，Ｎ''' −ヘキサメチルトリエチレンテトラミン等が挙げられる。
【００２９】
さらに、樹脂化触媒としては、上述のアミン系触媒の他に、スズ触媒として、例えば、スタナスオクトエート、スタナスラウレート、ジブチルスズジラウレート、ジブチルスズジマレエート、ジブチルスズジアセテート、ジオクチルスズジアセテート、オクチル酸スズ等の公知の有機スズ触媒が挙げられる。前記の樹脂化触媒及び泡化触媒は、いずれもジプロピレングリコール、ポリプロピレングリコールなどの公知の溶媒で希釈して得られる溶液の形で用いても良い。
【００３０】
前記ポリオール組成物における前記アミン系触媒の含有量は、前記ポリオール１００質量部に対して、０．１〜５．０質量部であることが好ましく、０．２〜３．０質量部であることがより好ましく、０．３〜２．０質量部であることがさらに好ましい。
【００３１】
前記ポリオール組成物における前記スズ触媒の含有量は、前記ポリオール１００質量部に対して、０．００１〜１質量部であることが好ましい。
【００３２】
（整泡剤）
前記ポリオール組成物には、整泡剤が含まれてもよい。整泡剤としては、ポリウレタンフォームの分野で使用される公知の整泡剤が適用可能であり、シリコーン系整泡剤等が挙げられる。
【００３３】
前記ポリオール組成物における整泡剤の含有量は、前記ポリオール１００質量部に対して、０．１〜５質量部が好ましく、０．２〜３質量部がより好ましく、０．３〜２．５質量部が更に好ましい。
【００３４】
（その他の任意成分）
前記ポリオール組成物には、必要に応じて各種添加剤を配合することができる。例えば、架橋剤、顔料等の着色剤、鎖延長剤、炭酸カルシウム等の充填材、難燃剤、酸化防止剤、紫外線吸収剤、光安定剤、カーボンブラック等の導電性物質、抗菌剤などを配合することができる。各種添加剤の配合量は、用途や目的に応じて適宜調整される。
【００３５】
＜ポリイソシアネート＞
本発明の軟質ポリウレタンフォームの製造方法に用いるイソシアネート成分としては、従来からポリウレタン製造に使用されているものが使用できる。このようなイソシアネートとしては、芳香族ポリイソシアネート、脂肪族ポリイソシアネート、脂環式ポリイソシアネート、芳香脂肪族ポリイソシアネート、これらの変性物（例えば、ウレタン基、カルボジイミド基、アロファネート基、ウレア基、ビューレット基、イソシアヌレート基、又はオキサゾリドン基含有変性物等）及びこれらの２種以上の混合物が挙げられる。
【００３６】
芳香族ポリイソシアネートとしては、Ｃ（ＮＣＯ基中の炭素を除く；以下のイソシアネートも同様）６〜１６の芳香族ジイソシアネート、Ｃ６〜２０の芳香族トリイソシアネート及びこれらのイソシアネートの粗製物等が挙げられる。具体例としては、１，３−及び／又は１，４−フェニレンジイソシアネート、２，４−及び／又は２，６−トリレンジイソシアネート（ＴＤＩ）、粗製ＴＤＩ、２，４’−及び／又は４，４’−ジフェニルメタンジイソシアネート（ＭＤＩ）、ポリメチレンポリフェニルイソシアネート（粗製ＭＤＩ）、等が挙げられる。
脂肪族ポリイソシアネートとしては、Ｃ６〜１０の脂肪族ジイソシアネート等が挙げられる。具体例としては、１，６−ヘキサメチレンジイソシアネート、リジンジイソシアネート等が挙げられる。
【００３７】
脂環式ポリイソシアネートとしては、Ｃ６〜１６の脂環式ジイソシアネート等が挙げられる。具体例としては、イソホロンジイソシアネート、４，４’−ジシクロヘキシルメタンジイソシアネート、ノルボルナンジイソシアネート等が挙げられる。芳香脂肪族ポリイソシアネートとしては、Ｃ８〜１２の芳香脂肪族ジイソシアネート等が挙げられる。具体例としては、キシリレンジイソシアネート、α，α，α’，α’−テトラメチルキシリレンジイソシアネート等が挙げられる。
変性ポリイソシアネートの具体例としては、ウレタン変性ＭＤＩ、カルボジイミド変性ＭＤＩ等が挙げられる。
【００３８】
前記ポリオール組成物の調製は、公知の方法で混合すればよい。
その後、軟質ポリウレタンフォームを発泡成形する工程において、前記ポリオール組成物とポリイソシアネートとを混合すればよい。
【００３９】
本発明のポリウレタンフォームの具体的用途については特に制限はない。例えば、本発明のポリウレタンフォームが軟質ポリウレタンフォームである場合、自動車・輸送車輌用のシート用パッドや、マットレスや枕等の寝具類、ブラジャーやブラジャーパッド等の女性用下着、更には、傷を防止するための椅子やソファーの脚カバー、食器の下敷き、床材、テーブル用シート、コースター、その他雑貨などの種々の成形品に好適に用いることができ、特に自動車・輸送車輌用のシート用パッドとして好適に用いることができる。
【００４０】
≪ポリウレタン製造用ポリオール組成物≫
本発明のポリウレタン製造用ポリオール組成物は、ポリオールと、繰り返し単位中にアミノ基を有するアミン系ポリマーと、を含有する。より好ましくは、ポリウレタン製造用ポリオール組成物は、前記発泡原液の原料の内、ポリイソシアネートを除いた残りの原料を構成成分として含む混合物である。各構成成分並びにその量は、前記発泡原液に関連して上述した通りである。
【実施例】
【００４１】
次に、実施例により本発明をさらに詳細に説明するが、本発明はこれらの例によって限定されるものではない。【００４２】
［参考例１］（対照）
表１に示す配合で、ポリイソシアネート以外の成分を含む混合液（ポリウレタン製造用ポリオール組成物）と、ポリイソシアネートとを混合して、発泡原液を調製した。（表中、原料の量の単位は、特に断りが無い限り質量部である。）その際、ポリウレタン発泡原液の液温は２５℃とした。次いで、上記原液の調製直後にこれを、設定温度６０℃の金型内にて発泡・硬化させ、脱型し、シートパッド用ポリウレタンフォームを得た。この発泡原液を金型に注入して発泡成形することにより、シート用パッドを製造した。得られたシート用パッドについて、後述の測定方法により性能を評価した。結果を表２に示す。【００４３】
【表１】
2017163863.tif 000002
【００４４】
表１の原料の詳細は、以下の通りである。
ポリエーテルポリオール：前記のポリエーテルポリオールAである水酸基価３４のポリエーテルポリオール（サンニックスＦＡ７０３、三洋化成工業株式会社製）
ポリマーポリオール：水酸基価２３のポリマーポリオール（サンニックスＫＣ８５５、三洋化成工業株式会社製）
樹脂化触媒：トリエチレンジアミン（ＴＥＤＡ）（３３質量％）とジプロピレングリコール（ＤＰＧ）（６７質量％）の混合物（ＴＥＤＡ−Ｌ３３、東ソー株式会社製）
泡化触媒：ビス（２−ジメチルアミノエチル）エーテル（ＢＤＭＡＥＥ）（７０質量％）とジプロピレングリコール（ＤＰＧ）（３０質量％）の混合物（ＴＯＹＯＣＡＴ−ＥＴ、東ソー株式会社製）
整泡剤：シリコーン系整泡剤（Niax silicone L3627、モメンティブ・パフォーマンス・マテリアルズ社製）
ポリイソシアネート：ＴＤＩ（８０質量％）とＭＤＩ（２０質量％）の混合物、ＮＣＯ＝４４．８％（コスモネートＴＭ２０、三井化学ＳＫＣポリウレタン株式会社製）【００４５】
［実施例１〜１５及び比較例１〜４］
表２に示す添加剤をポリウレタン製造用ポリオール組成物に加えた以外は、参考例１と同様にしてシートパッド用ポリウレタンフォームを得た。得られたシート用パッドについて、後述の測定方法により性能を評価した。結果を表２に示す。【００４６】
【表２】
2017163863.tif 000003
【００４７】
表２の添加剤の詳細は、以下の通りである。
ポリエチレンイミンＡ：株式会社日本触媒製「エポミン００３」（樹脂分：９８質量％以上、数平均分子量：３００、[１級アミン：２級アミン：３級アミン]モル比＝４５：３５：２０）
ポリエチレンイミンＢ：株式会社日本触媒製「エポミン０１８」（樹脂分：９８質量％以上、数平均分子量：１，８００、[１級アミン：２級アミン：３級アミン]モル比＝３５：３５：３０）
ポリアリルアミン：ニットーボーメディカル株式会社製「ＰＡＡ−０３」（濃度２０質量％の水溶液、数平均分子量：３，０００、[１級アミン：２級アミン：３級アミン]モル比＝１００：０：０）【００４８】
＜フォーム密度の測定方法＞
縦１０ｃｍ×横１０ｃｍ×厚み７ｃｍの試験片を使用し、日本工業規格ＪＩＳ Ｋ６４００に準拠した方法にて体積と質量を測定し、フォーム密度を算出した。（サンプル数：ｎ＝２））【００４９】
＜ホルムアルデヒド及びアセトアルデヒドの発生量の測定＞
縦１０ｃｍ×横１０ｃｍ×厚み７ｃｍの試験片を使用し、ＪＡＳＯ  Ｍ９０２：２００７に準拠した方法にてホルムアルデヒド及びアセトアルデヒドの発生量を測定した。【００５０】
＜評価結果＞
アミン系ポリマー（添加剤）として、１級アミン及び２級アミンの両方を含むポリエチレンイミンを使用した実施例１〜１０においては、アルデヒド捕捉剤を使用しない参考例１（対照）と比較して、ホルムアルデヒド及びアセトアルデヒドの両方とも発生が大幅に低減された。
また、１級アミンのみを含むポリアリルアミンを使用した実施例１１〜１５においては、アセトアルデヒドの発生は低減されなかったが、ホルムアルデヒドの発生は大幅に低減された。
他方、アジピン酸ジヒドラジドを使用した比較例１〜４においては、十分なアルデヒド低減効果が得られなかった。【００５１】
以上で説明した各実施形態における各構成及びそれらの組み合わせ等は一例であり、本発明の趣旨を逸脱しない範囲で、構成の付加、省略、置換、およびその他の変更が可能である。
【産業上の利用可能性】
【００５２】
本発明に係るポリウレタンフォームは、乗り物のシート用パッド等として広く利用可能である。本発明によれば、ＶＯＣであるアルデヒド類低減の効果に優れるポリウレタンフォーム、及びそのようなポリウレタンフォームの製造に好適に用いられるポリオール組成物を提供することができる。
【国際調査報告】
2017163863.tif 000004
2017163863.tif 000005
2017163863.tif 000006
2017163863.tif 000007
2017163863.tif 000008